(57)【特許請求の範囲】
【請求項１】
ポリイミド層（ｂ）の片面又は両面にポリイミド層（ａ）を設けたメタライジング用ポリイミドフィルムであり、
ポリイミド層（ａ）は表面処理剤を含み、
ポリイミド層（ａ）のポリイミドが、３，３’，４，４’−ビフェニルテトラカルボン酸二無水物を含む酸成分と、４，４’−ジアミノジフェニルエーテルを８０モル％以上含むジアミン成分とから得られるポリイミドであり、
前記表面処理剤は、アミノシラン系、エポキシシラン系或いはチタネート系の表面処理剤であることを特徴とするメタライジング用ポリイミドフィルム。
【請求項２】
ポリイミド層（ｂ）の片面又は両面にポリイミド層（ａ）を設けたメタライジング用ポリイミドフィルムであり、
ポリイミド層（ａ）は、表面処理剤を含んだ状態で、最高加熱温度３５０℃〜６００℃で熱処理されており、
ポリイミド層（ａ）のポリイミドが、３，３’，４，４’−ビフェニルテトラカルボン酸二無水物を含む酸成分と、４，４’−ジアミノジフェニルエーテルを８０モル％以上含むジアミン成分とから得られるポリイミドであり、
前記表面処理剤は、アミノシラン系、エポキシシラン系或いはチタネート系の表面処理剤であることを特徴とするメタライジング用ポリイミドフィルム。
【請求項３】
ポリイミド層（ｂ）を得ることができるポリイミド前駆体溶液（ｂ）の自己支持性フィルム上に、ポリイミド層（ａ）を得ることができる表面処理剤含有のポリイミド前駆体溶液（ａ）を塗工し、
その後、表面処理剤含有のポリイミド前駆体溶液（ａ）を塗工したポリイミド前駆体溶液（ｂ）の自己支持性フィルムを最高加熱温度３５０℃〜６００℃で熱処理して得られるものであり、
ポリイミド層（ａ）のポリイミドが、３，３’，４，４’−ビフェニルテトラカルボン酸二無水物を含む酸成分と、４，４’−ジアミノジフェニルエーテルを８０モル％以上含むジアミン成分とから得られるポリイミドであり、
前記表面処理剤は、アミノシラン系、エポキシシラン系或いはチタネート系の表面処理剤であることを特徴とするメタライジング用ポリイミドフィルム。
【請求項４】
ポリイミド層（ａ）のポリイミドが、耐熱性で非結晶性のポリイミドではないことを特徴とする請求項１〜３のいずれか１項に記載のメタライジング用ポリイミドフィルム。
【請求項５】
ポリイミド層（ａ）の厚さが０．０５〜１μｍであることを特徴とする請求項１〜４のいずれか１項に記載のメタライジング用ポリイミドフィルム。
【請求項６】
表面処理剤が、アミノシラン化合物及びエポキシシラン化合物より選ばれる成分であることを特徴とする請求項１〜５のいずれか１項に記載のメタライジング用ポリイミドフィルム。
【請求項７】
ポリイミド層（ｂ）は、
１）３，３’，４，４’−ビフェニルテトラカルボン酸二無水物、ピロメリット酸二無水物及び１，４−ヒドロキノンジベンゾエート−３，３’，４，４’−テトラカルボン酸二無水物より選ばれる成分を少なくとも１種含む酸成分と、
２）ｐ−フェニレンジアミン、４，４’−ジアミノジフェニルエーテル、ｏ−トリジン、ｍ−トリジン及び４，４’−ジアミノベンズアニリドより選ばれる成分を少なくとも１種含むジアミン成分とから得られるポリイミドであることを特徴とする請求項１〜６のいずれか１項に記載のメタライジング用ポリイミドフィルム。
【請求項８】
請求項１〜７のいずれか１項に記載のメタライジング用ポリイミドフィルムを用い、
このメタライジング用ポリイミドフィルムのポリイミド層（ａ）の表面に、メタライジング法により金属層を設けたことを特徴とする金属積層ポリイミドフィルム。
【請求項９】
金属配線のポリイミドフィルムへのうまりこみ深さが０．４ｍｍ以下で、常態９０°ピール強度が０．８Ｎ／ｍｍ以上であることを特徴とする請求項８に記載の金属積層ポリイミドフィルム。
【請求項１０】
請求項８又は請求項９に記載の金属積層ポリイミドフィルムを用い、
この金属積層ポリイミドフィルムの金属層に、金属メッキ法により金属メッキ層を設けたことを特徴とする金属メッキ積層ポリイミドフィルム。
【発明の詳細な説明】
【技術分野】
【０００１】
本発明は、プリント配線板、フレキシブルプリント基板、ＴＡＢテープ等の電子部品の素材として用いられる、メタライジング法により金属層を設けることができるメタライジング用ポリイミドフィルムに関するものである。このメタライジング用ポリイミドフィルムは、メタライジング法により密着性の優れた金属層を設けることができ、さらに金属メッキ法により金属メッキ層を設けた金属メッキ積層ポリイミドフィルムを得ることができる。
【背景技術】
【０００２】
従来より、ポリイミドは耐熱性、寸法安定性、力学特性、電気的性質、耐環境特性、難燃性などの各種物性に優れ、しかも柔軟性を有しているため、半導体集積回路を実装する際に用いられる、フレキシブルプリント基板やテープ・オートメイティド・ボンディング用基板として広く用いられている。これらの分野においては、ポリイミドフィルムは接着剤によって銅箔などの金属箔と積層した積層体の絶縁支持体として使用されている。また、近年、メタライジング法によりポリイミドフィルムに金属層を設けることも行われるようになってきている。【０００３】
近年、電気・電子デバイス分野、半導体分野等の分野における高機能化の要求に伴い、ポリイミドフィルムの薄肉化が求められている。【０００４】
特許文献１には、原料としてビフェニルテトラカルボン酸二無水物を使用したＢＰＤＡ系ポリイミド製のフィルム基材と、このフィルム基材の少なくとも片面に形成されたピロメリット酸二無水物を原料とするＰＭＤＡ系ポリイミドからなる中間層と、この中間層上に順次形成された金属蒸着層および金属めっき層とを有し、前記フィルム基材の前記中間層との接合面は、表面粗さがＲａ値０．０２〜０．２μｍの粗面とされていることを特徴とする金属膜付きポリイミドフィルムが開示されている。【０００５】
特許文献２には、ビフェニルテトラカルボン酸成分を含む高耐熱性の芳香族ポリイミド層を支持層として有し、表面層が主鎖中に屈曲性結合を含む柔軟性ポリイミド層である厚み７〜１２５μｍのポリイミドフィルムの該柔軟性ポリイミド層表面が減圧放電処理されてなり、処理面が網目構造の凸部を有する凹凸形状を有し、減圧放電処理面に少なくとも２層の金属薄膜（金属蒸着層）さらに銅メッキ層からなる金属層が形成されてなる銅張積層基板が開示されている。【０００６】
特許文献３には、非熱可塑性ポリイミドフィルムの片面または両面に熱可塑性ポリイミドワニスまたはポリアミド酸ワニスをコーティングした後、乾燥させてなるフィルムの片面または両面に金属層をメタライジングしてなる金属積層フィルムが開示されている。【０００７】
また、特許文献４には、ポリイミドフィルムの両面又は片面に、シラン系カップリング剤を塗布したポリイミドフィルムにおいて、シラン系カップリング剤がアミノシランであることを特徴とする接着性を改良したポリイミドフィルムが開示されている。【０００８】
特許文献５には、高剛性および低線膨張係数のポリイミド（Ａ）のコア層の少なくとも片面に耐熱性表面処理剤および高耐熱性で非結晶性のポリイミド（Ｂ）を与えるポリイミド前駆体を含む塗布層を加熱して形成された薄層を有する接着性の改良されたポリイミドフィルムが開示されている。特許文献５には、このポリイミドフィルムをスパッタ法金属張り積層体等のベースフィルム用、あるいは金属蒸着フィルムのベースフィルム用として使用できることが記載されているが、そのような実施例はなく、接着剤によってポリイミドフィルムと銅箔とを積層した実施例しか記載されていない。【０００９】
さらに、特許文献６には、ポリイミドフィルムの少なくとも片面に、ビフェニルテトラカルボン酸二無水物と芳香族ジアミンを反応させて得られるポリアミド酸の一部をイミド転化させた揮発分含有量が５〜５０重量％のポリイミド先駆体からなる熱融着層を設けたことを特徴とする熱融着性ポリイミド複合フィルムが開示されている。【００１０】
【特許文献１】特開平６−２１０７９４号公報
【特許文献２】特開２００３−１２７２７５号公報
【特許文献３】特開２００３−２５１７７３号公報
【特許文献４】特開平６−３３６５３３号公報
【特許文献５】特開２００５−２７２５２０号公報
【特許文献６】特開昭５６−１１８８５７号公報
【発明の開示】
【発明が解決しようとする課題】
【００１１】
本発明は、プリント配線板、フレキシブルプリント基板、ＴＡＢテープ等の電子部品の素材として好適に用いられる、ポリイミドフィルムの表面に直接、メタライジング法により密着性に優れる金属層を設けることができるポリイミドフィルムを提供することを目的とする。【００１２】
また、ポリイミドフィルム表面に直接メタライジング法により密着性の優れた金属層を設けることができるメタライジング用ポリイミドフィルムに金属配線を設けた基板では、高温下でチップ実装すると、金属配線がポリイミド層に埋まりこむという不具合が発生することがある。【００１３】
さらに本発明は、表面に直接メタライジング法により金属層を設けることができ、しかも、ポリイミドフィルムに金属配線を設けた基板において、例えばチップ実装する時などに高温下に置いても、金属配線がポリイミド層に埋まりこむという不具合の発生しにくいポリイミドフィルムを提供することを目的とする。
【課題を解決するための手段】
【００１４】
本発明は以下の事項に関する。【００１５】
１．  ポリイミド層（ｂ）の片面又は両面にポリイミド層（ａ）を設けたメタライジング用ポリイミドフィルムであり、
ポリイミド層（ａ）は表面処理剤を含むことを特徴とするメタライジング用ポリイミドフィルム。【００１６】
２．  ポリイミド層（ｂ）の片面又は両面にポリイミド層（ａ）を設けたメタライジング用ポリイミドフィルムであり、
ポリイミド層（ａ）は、表面処理剤を含んだ状態で、最高加熱温度３５０℃〜６００℃で熱処理していることを特徴とするメタライジング用ポリイミドフィルム。【００１７】
３．  ポリイミド層（ｂ）を得ることができるポリイミド前駆体溶液（ｂ）の自己支持性フィルム上に、ポリイミド層（ａ）を得ることができる表面処理剤含有のポリイミド前駆体溶液（ａ）を塗工し、
その後、表面処理剤含有のポリイミド前駆体溶液（ａ）を塗工したポリイミド前駆体溶液（ｂ）の自己支持性フィルムを最高加熱温度３５０℃〜６００℃で熱処理して得られることを特徴とするメタライジング用ポリイミドフィルム。【００１８】
４．  ポリイミド層（ａ）の厚さが０．０５〜１μｍであることを特徴とする上記１〜３のいずれかに記載のメタライジング用ポリイミドフィルム。【００１９】
５．  表面処理剤が、アミノシラン化合物及びエポキシシラン化合物より選ばれる成分であることを特徴とする上記１〜４のいずれかに記載のメタライジング用ポリイミドフィルム。【００２０】
６．  ポリイミド層（ｂ）及びポリイミド層（ａ）は、
１）３，３’，４，４’−ビフェニルテトラカルボン酸二無水物、ピロメリット酸二無水物及び１，４−ヒドロキノンジベンゾエート−３，３’，４，４’−テトラカルボン酸二無水物より選ばれる成分を少なくとも１種含む酸成分と、
２）ｐ−フェニレンジアミン、４，４−ジアミノジフェニルエーテル、ｏ−トリジン、ｍ−トリジン及び４，４’−ジアミノベンズアニリドより選ばれる成分を少なくとも１種含むジアミンとから得られるポリイミドであることを特徴とする上記１〜５のいずれかに記載のメタライジング用ポリイミドフィルム。【００２１】
７．  ポリイミド層（ａ）は、
１）３，３’，４，４’−ビフェニルテトラカルボン酸二無水物を含む酸成分と、
２）ｐ−フェニレンジアミン及び４，４−ジアミノジフェニルエーテルより選ばれる成分を少なくとも１種含むジアミンとから得られるポリイミドであることを特徴とする上記１〜５のいずれかに記載のメタライジング用ポリイミドフィルム。【００２２】
８．  上記１〜７のいずれかに記載のメタライジング用ポリイミドフィルムを用い、
このメタライジング用ポリイミドフィルムのポリイミド層（ａ）の表面に、メタライジング法により金属層を設けたことを特徴とする金属積層ポリイミドフィルム。【００２３】
９．  金属配線のポリイミドフィルムへのうまりこみ深さが０．４ｍｍ以下で、常態９０°ピール強度が０．８Ｎ／ｍｍ以上であることを特徴とする上記８に記載の金属積層ポリイミドフィルム。【００２４】
１０．  上記８又は９に記載の金属積層ポリイミドフィルムを用い、
この金属積層ポリイミドフィルムの金属層に、金属メッキ法により金属メッキ層を設けたことを特徴とする金属メッキ積層ポリイミドフィルム。【００２５】
ここで、金属配線のポリイミドフィルムへのうまりこみ深さは次のようにして測定したものである。【００２６】
まず、金属積層ポリイミドフィルムより、図１（ａ）に示すような１ｍｍピッチ（金属配線０．５ｍｍ幅、配線間０．５ｍｍ幅）の金属配線（２）を有する金属配線ポリイミドフィルム（１０）を作製する。そして、この金属配線ポリイミドフィルム（１０）の金属配線（２）に、図１（ａ）に示すように、垂直に１．６×２０ｍｍの金属部材（３）を１５Ｎで押し当て、所定の温度パターン（１５０℃から４００℃まで２〜３秒で昇温し、４００℃で５秒、４００℃から１５０℃まで２〜３秒で降温）で加熱する。加熱後、金属配線ポリイミドフィルム（１０）は、図１（ｂ）に示すように、金属配線（２）の一部がポリイミドフィルム（１）にうまりこみ、金属配線うまりこみポリイミドフィルム（１０ａ）が得られる。番号（５）は、このうまりこみ部分を示している。さらに、金属配線うまりこみポリイミドフィルム（１０ａ）の金属配線を公知のエッチング方法により除去して、図１（ｃ）に示すうまりこみポリイミドフィルム（１ａ）を得る。このうまりこみポリイミドフィルム（１ａ）のポリイミド表面からのうまりこみ深さ（４）を例えば三次元非接触式表面形状測定装置を用いて測定する。うまりこみ深さは、測定値の最大値とする。【００２７】
また、常態９０°ピール強度は、ＪＩＳ（Ｃ６４７１）の銅箔の引き剥がし強さに記載された方法Ａに準じて、温度２３℃の空調している環境下で、３〜１０ｍｍ幅の試料片を用いて、測定したものである。なお、この試料片は、熱処理等していない常態のものを用いる。
【発明の効果】
【００２８】
本発明のメタライジング用ポリイミドフィルムは、ポリイミドフィルムの表面に直接、メタライジング法により密着性の優れる金属層を設けることができる。【００２９】
さらに、ポリイミド層（ａ）を適当なテトラカルボン酸二無水物とジアミンとから得られるポリイミドとし、さらにポリイミド層（ａ）の厚みをコントロールすることにより、うまりこみ性の小さなポリイミドフィルムを得ることができる。【００３０】
本発明のメタライジング用ポリイミドフィルムは、メタライジング法により金属層を設け、さらにこの金属層上に金属メッキ法により金属メッキ層を設けることができ、ポリイミドフィルムと金属メッキ層との密着性が優れる金属メッキを積層したポリイミドフィルムを得ることができる。
【図面の簡単な説明】
【００３１】
【図１】銅配線のポリイミドフィルムへのうまりこみ深さ及び評価方法を説明する模式図である。
【符号の説明】
【００３２】
１：ポリイミドフィルム、
１ａ：うまりこみポリイミドフィルム、
２：銅配線、
３：加熱用の金属部材、
４：うまりこみ深さ、
５：銅配線がフィルム表面に埋まりこんでいる部分、
１０：銅配線ポリイミドフィルム、
１０ａ：銅配線うまりこみポリイミドフィルム。
【発明を実施するための最良の形態】
【００３３】
本発明のメタライジング用ポリイミドフィルムは、ポリイミド層（ｂ）の片面又は両面に、表面処理剤を含むポリイミド層（ａ）を設けたものである。このポリイミド層（ａ）は、表面処理剤を含んだ状態で最高加熱温度３５０℃〜６００℃で熱処理したものであること、特に、表面処理剤含有のポリイミド前駆体溶液（ａ）を塗工して形成させたポリイミド前駆体溶液層（ａ）を最高加熱温度３５０℃〜６００℃で熱処理して得られるものであることが好ましい。また、ポリイミド層（ｂ）とポリイミド層（ａ）とは直接積層されていることが好ましい。【００３４】
本発明のメタライジング用ポリイミドフィルムにおいて、ポリイミド層（ｂ）及びポリイミド層（ａ）の厚みは使用する目的に応じて適宜選択すればよいが、実用上、ポリイミド層（ｂ）の厚みは、好ましくは５〜１００μｍ、さらに好ましくは８〜８０μｍ、より好ましくは１０〜８０μｍ、特に好ましくは２０〜４０μｍの厚さである。【００３５】
ポリイミド層（ａ）の厚みは、好ましくは０．０５〜１μｍ、より好ましくは０．０６〜０．８μｍ、さらに好ましくは０．０７〜０．５μｍ、特に好ましくは０．０８〜０．２μｍの厚さであることが好ましい。ポリイミド層（ａ）の厚みを上記の範囲にすることにより、得られる金属積層ポリイミドフィルムや金属メッキ積層ポリイミドフィルムの９０°ピール強度が低下せずに、うまりこみ性が向上する（うまりこみ深さが小さくなる）ために好ましい。【００３６】
ポリイミド層（ｂ）及びポリイミド層（ａ）は、プリント配線板、フレキシブルプリント基板、ＴＡＢテープ等の電子部品の素材として用いられるポリイミドフィルム、該ポリイミドフィルムを構成する酸成分及びジアミン成分とから得られる、或いは該ポリイミドフィルムを構成する酸成分及びジアミン成分とを含むポリイミドなどを挙げることができる。【００３７】
ポリイミド層（ｂ）の具体例としては、プリント配線板、フレキシブルプリント基板、ＴＡＢテープ等の電子部品の素材として用いられるポリイミドフィルム、例えば、商品名「ユーピレックス（Ｓ、又はＲ）」（宇部興産社製）、商品名「カプトン」（東レ・デュポン社製、デュポン社製）、商品名「アピカル」（鐘淵化学社製）などのポリイミドフィルム及び、これらのフィルムを構成する酸成分及びジアミン成分とから得られる、或いは該ポリイミドフィルムを構成する酸成分及びジアミン成分とを含むポリイミドなどを挙げることができる。【００３８】
ポリイミド層（ａ）は、プリント配線板、フレキシブルプリント基板、ＴＡＢテープ等の電子部品の素材として用いられるポリイミドフィルム、例えば、商品名「ユーピレックス（Ｓ、又はＲ）」（宇部興産社製）、商品名「カプトン」（東レ・デュポン社製、デュポン社製）、商品名「アピカル」（鐘淵化学社製）などのポリイミドフィルムを構成する酸成分及びジアミン成分とから得られる、或いは該ポリイミドフィルムを構成する酸成分及びジアミン成分とを含むポリイミドなどを挙げることができる。【００３９】
ポリイミド層（ｂ）とポリイミド層（ａ）とは、同じ酸成分とジアミン成分との組合せでもよいし、異なる組合せでもよい。【００４０】
本発明において、ポリイミド層（ａ）は、特開２００５−２７２５２０号公報の特許請求の範囲に記載の「耐熱性で非結晶性のポリイミド」でないポリイミドを用いることができ、また特開２００３−２５１７７３号公報の特許請求の範囲に記載の「熱可塑性ポリイミド」でないポリイミドを用いることができ、さらに特開２００５−２７２５２０号公報の特許請求の範囲に記載の「耐熱性で非結晶性のポリイミド」及び特開２００３−２５１７７３号公報の特許請求の範囲に記載の「熱可塑性ポリイミド」でないポリイミドを用いることができる。【００４１】
ポリイミド層（ｂ）とポリイミド層（ａ）とは、ガラス転移温度が好ましくは２５０℃以上、さらに好ましくは２７０℃以上、より好ましくは３００℃以上、より好ましくは３２０℃以上、特に好ましくは３３０℃以上であるか、又はガラス転移温度が好ましくは２５０℃未満、さらに好ましくは２７０℃未満、より好ましくは３００℃未満、より好ましくは３２０℃未満、特に好ましくは３５０℃未満の温度では観測されない耐熱性を有するポリイミドを用いることが好ましい。【００４２】
ポリイミド層（ｂ）は、
１）３，３’，４，４’−ビフェニルテトラカルボン酸二無水物、ピロメリット酸二無水物及び１，４−ヒドロキノンジベンゾエート−３，３’，４，４’−テトラカルボン酸二無水物より選ばれる成分を少なくとも１種含む酸成分と、
２）ｐ−フェニレンジアミン、４，４−ジアミノジフェニルエーテル、ｏ−トリジン、ｍ−トリジン及び４，４’−ジアミノベンズアニリドなどのベンゼン核が１〜２個のジアミン（２個のベンゼン核間に、エチレン鎖などのＣ２以上のアルキル鎖を含まない）より選ばれる成分を少なくとも１種含むジアミン成分とから得られるポリイミドであることが好ましい。さらに、フィルムの線膨張係数（５０〜２００℃）が５×１０−６〜３０×１０−６ｃｍ／ｃｍ／℃であることが、プリント配線板、フレキシブルプリント基板、ＴＡＢテープ等の電子部品の素材として好ましい。【００４３】
特にポリイミド層（ｂ）は、３５０℃〜６００℃、好ましくは４５０〜５９０℃、より好ましくは４９０〜５８０℃、さらに好ましくは５００〜５８０℃、特に好ましくは５２０〜５８０℃で熱処理して得られるポリイミドが、プリント配線板、フレキシブルプリント基板、ＴＡＢテープ等の電子部品の素材として用いるために好ましい。【００４４】
好ましいポリイミド層（ｂ）を構成する酸成分とジアミン成分との具体的な組合せとしては、
１）３，３’，４，４’−ビフェニルテトラカルボン酸二無水物と、ｐ−フェニレンジアミン或いはｐ−フェニレンジアミン及び４，４−ジアミノジフェニルエーテル、
２）３，３’，４，４’−ビフェニルテトラカルボン酸二無水物及びピロメリット酸二無水物と、ｐ−フェニレンジアミン或いはｐ−フェニレンジアミン及び４，４−ジアミノジフェニルエーテル、
３）ピロメリット酸二無水物と、ｐ−フェニレンジアミン及び４，４−ジアミノジフェニルエーテル、
４）３，３’，４，４’−ビフェニルテトラカルボン酸二無水物とｐ−フェニレンジアミンとを主成分（合計１００モル％中の５０モル％以上）として得られるものが、プリント配線板、フレキシブルプリント基板、ＴＡＢテープ等の電子部品の素材として好適に用いられ、広い温度範囲にわたって優れた機械的特性を有し、長期耐熱性を有し、耐加水分解性に優れ、熱分解開始温度が高く、加熱収縮率と線膨張係数が小さく、難燃性に優れるために好ましい。【００４５】
ポリイミド層（ａ）は、
１）３，３’，４，４’−ビフェニルテトラカルボン酸二無水物、ピロメリット酸二無水物及び１，４−ヒドロキノンジベンゾエート−３，３’，４，４’−テトラカルボン酸二無水物より選ばれる成分を少なくとも１種含む酸成分と、
２）ｐ−フェニレンジアミン、４，４−ジアミノジフェニルエーテル、ｏ−トリジン、ｍ−トリジン及び４，４’−ジアミノベンズアニリドなどのベンゼン核が１〜２個のジアミン（２個のベンゼン核間に、エチレン鎖などのＣ２以上のアルキル鎖を含まない）より選ばれる成分を少なくとも１種含むジアミン成分とから得られるポリイミドであることが好ましい。ポリイミド層（ａ）をこのようなポリイミドとすることにより、うまりこみ性の小さなポリイミドフィルムを得ることができる。さらに、フィルムの線膨張係数（５０〜２００℃）が５×１０−６〜３０×１０−６ｃｍ／ｃｍ／℃であることが、プリント配線板、フレキシブルプリント基板、ＴＡＢテープ等の電子部品の素材として好ましい。【００４６】
好ましいポリイミド層（ａ）を構成する酸成分とジアミン成分との具体的な組合せとしては、
１）３，３’，４，４’−ビフェニルテトラカルボン酸二無水物と、ｐ−フェニレンジアミン或いはｐ−フェニレンジアミン及び４，４−ジアミノジフェニルエーテル、或いは４，４−ジアミノジフェニルエーテル
２）３，３’，４，４’−ビフェニルテトラカルボン酸二無水物及びピロメリット酸二無水物と、ｐ−フェニレンジアミン或いはｐ−フェニレンジアミン及び４，４−ジアミノジフェニルエーテル、或いは４，４−ジアミノジフェニルエーテル
３）ピロメリット酸二無水物と、ｐ−フェニレンジアミン及び４，４−ジアミノジフェニルエーテル、或いは４，４−ジアミノジフェニルエーテル
４）３，３’，４，４’−ビフェニルテトラカルボン酸二無水物とｐ−フェニレンジアミンおよび／または４，４−ジアミノジフェニルエーテルとを主成分（合計１００モル％中の５０モル％以上）として得られるものが、プリント配線板、フレキシブルプリント基板、ＴＡＢテープ等の電子部品の素材として好適に用いられ、広い温度範囲にわたって優れた機械的特性を有し、長期耐熱性を有し、耐加水分解性に優れ、熱分解開始温度が高く、加熱収縮率と線膨張係数が小さく、難燃性に優れるために好ましい。また、うまりこみ性のさらに小さなポリイミドフィルムを得ることができる。【００４７】
特にポリイミド層（ａ）は、３５０℃〜６００℃、好ましくは４５０〜５９０℃、より好ましくは４９０〜５８０℃、さらに好ましくは５００〜５８０℃、特に好ましくは５２０〜５８０℃で熱処理して得られるポリイミドが、プリント配線板、フレキシブルプリント基板、ＴＡＢテープ等の電子部品の素材として用いるために好ましい。【００４８】
ポリイミド層（ａ）は、
１）３，３’，４，４’−ビフェニルテトラカルボン酸二無水物を含む酸成分と、
２）ｐ−フェニレンジアミン及び４，４−ジアミノジフェニルエーテルより選ばれる成分を少なくとも１種含むジアミン成分とから得られるポリイミドであることが特に好ましい。【００４９】
特に好ましいポリイミド層（ａ）を構成する酸成分とジアミン成分との具体的な組合せとしては、
１）３，３’，４，４’−ビフェニルテトラカルボン酸二無水物が酸成分として３０モル％以上、好ましくは５０モル％以上、より好ましくは６０モル％以上含む酸成分と、
４，４−ジアミノジフェニルエーテルがジアミン成分として好ましくは４０モル％以上、さらに好ましくは６０モル％以上、より好ましくは７０モル％以上、特に８５モル％以上含むジアミン成分とから得られるポリイミド、
２）酸成分は３，３’，４，４’−ビフェニルテトラカルボン酸二無水物とピロメリット酸二無水物とを含み、３，３’，４，４’−ビフェニルテトラカルボン酸二無水物が酸成分として３０モル％以上、好ましくは５０モル％以上、より好ましくは６０モル％以上含む酸成分と、
ジアミン成分は４，４−ジアミノジフェニルエーテルとｐ−フェニレンジアミンとを含み、４，４−ジアミノジフェニルエーテルがジアミン成分として好ましくは４０モル％以上、さらに好ましくは６０モル％以上、より好ましくは７０モル％以上、特に８５モル％以上含むジアミン成分とから得られるポリイミド、
を用いることが、得られる金属積層ポリイミドフィルム及び金属メッキ積層ポリイミドフィルムの９０°ピール強度が優れるために好ましい。【００５０】
ポリイミド層（ａ）又はポリイミド層（ｂ）を構成するジアミン成分としては上記の他に本発明の目的を損なわない範囲で、ｐ−フェニレンジアミン、４，４−ジアミノジフェニルエーテル、ｍ−トリジン及び４，４’−ジアミノベンズアニリドなどのベンゼン核が１〜２個のジアミンより選ばれる芳香族ジアミン成分（エチレン鎖などのＣ２以上のアルキル鎖を含まない）を除く、ベンゼン核を３個以上有する芳香族ジアミン、脂肪族ジアミン、脂環式ジアミンなどを用いることができる。【００５１】
ポリイミド層（ａ）又はポリイミド層（ｂ）を構成する酸成分としては上記の他に本発明の目的を損なわない範囲で、２，３，３’，４’−ビフェニルテトラカルボン酸二無水物、ビス（３，４−ジカルボキシフェニル）エーテル二無水物、ビス（３，４−ジカルボキシフェニル）チオエーテル二無水物、ビス（３，４−ジカルボキシフェニル）スルホン二無水物、ビス（３，４−ジカルボキシフェニル）ケトン二無水物、ビス（３，４−ジカルボキシフェニル）ヘキサフルオロプロパン二無水物（６ＦＤＡ）、ナフタレンテトラカルボン酸二無水物などの芳香族酸無水物を用いることができる。【００５２】
本発明のメタライジング用ポリイミドフィルムのポリイミド層（ａ）は、表面処理剤を含むものである。ポリイミド層（ａ）が表面処理剤を含むことにより、ポリイミドフィルムの表面に直接、メタライジング法により密着性の優れる金属層を設けることができる。【００５３】
「ポリイミド層（ａ）は表面処理剤を含む」とは、表面処理剤がそのままの状態で含まれる場合でもよく、さらにポリイミド又はポリイミド前駆体或いはこれらの有機溶液中で例えば３５０℃〜６００℃、好ましくは４５０〜５９０℃、より好ましくは４９０〜５８０℃、さらに好ましくは５００〜５８０℃、特に好ましくは５２０〜５８０℃の加熱による熱変化を受けて化学変化などの変化を起こした状態で含まれる場合でもよい。【００５４】
表面処理剤としては、アミノシラン系、エポキシシラン系或いはチタネート系の表面処理剤を挙げることができる。アミノシラン系表面処理剤としてはγ−アミノプロピル−トリエトキシシラン、Ｎ−β−（アミノエチル）−γ−アミノプロピル−トリエトキシシラン、Ｎ−（アミノカルボニル）−γ−アミノプロピル−トリエトキシシラン、Ｎ−〔β−（フェニルアミノ）−エチル〕−γ−アミノプロピル−トリエトキシシラン、Ｎ−フェニル−γ−アミノプロピル−トリエトキシシラン、γ−フェニルアミノプロピルトリメトキシシランなどの化合物、エポキシシラン系表面処理剤としてはβ−（３，４−エポキシシクロヘキシル）−エチル−トリメトキシシラン、γ−グリシリドキシプロピル−トリメトキシシランなどの化合物、チタネート系表面処理剤としてはイソプロピル−トリクミルフェニル−チタネート、ジクミルフェニル−オキシアセテート−チタネートなどの化合物が挙げられる。【００５５】
表面処理剤としては、アミノシラン系、エポキシシラン系などのシラン化合物を好ましく用いることができる。【００５６】
ポリイミド層（ａ）において、ポリイミド前駆体溶液（ａ）に含有させるシラン化合物などの表面処理剤の配合量は、用いるポリイミド層（ｂ）の種類により適宜選択すればよく、ポリイミド前駆体溶液（ａ）１００質量％に対して、好ましくは１〜１０質量％の範囲、さらに好ましくは１．５〜８質量％、特に好ましくは３〜６質量％が好ましい。【００５７】
本発明においては、ポリイミド層（ｂ）を与えるポリイミド前駆体の溶液から得られる自己支持性フィルムの片面又は両面に、ポリイミド層（ａ）を得ることができる表面処理剤含有のポリイミド前駆体溶液（ａ）を塗工して自己支持性フィルムの片面又は両面にポリイミド前駆体溶液（ａ）を積層させ、得られる多層の自己支持性フィルムを加熱、乾燥してイミド化を行い、さらに最高加熱温度３５０℃〜６００℃、好ましくは４５０〜５９０℃、より好ましくは４９０〜５８０℃、さらに好ましくは５００〜５８０℃、特に好ましくは５２０〜５８０℃で熱処理することが好ましい。これにより、メタライジング法によりポリイミド層（ａ）の表面に金属層を積層した積層体の剥離強度が実用的なレベル以上で大きく、フィルム全体として充分な機械的性質（引張弾性率）および熱的性質（線膨張係数）を有する接着性の改良されたポリイミドフィルムを得ることができる。【００５８】
ポリイミド層（ｂ）を与えるポリイミド前駆体溶液（ｂ）から得られる自己支持性フィルムは、酸成分とジアミン成分とを、実質的に等モル或いはどちらかの成分を少し過剰にして、有機極性溶媒中で重合することにより得られる芳香族ポリアミック酸溶液を基板上に流延し、加熱して得ることができる。【００５９】
ポリイミド層（ａ）に用いるポリイミド前駆体溶液（ａ）は、酸成分とジアミン成分とを、実質的に等モル或いはどちらかの成分を少し過剰にして、有機極性溶媒中で重合することにより得られる。【００６０】
ポリイミド層（ａ）は、このようなポリイミド前駆体溶液（ａ）にシラン化合物などの表面処理剤を加え、ポリイミド層（ｂ）を与えるポリイミド前駆体溶液（ｂ）の自己支持性フィルム上に塗布し、これをイミド化して、さらに最高加熱温度３５０℃〜６００℃、好ましくは４５０〜５９０℃、より好ましくは４９０〜５８０℃、さらに好ましくは５００〜５８０℃、特に好ましくは５２０〜５８０℃で熱処理することにより、得られる。【００６１】
ポリイミド前駆体溶液を製造するための有機極性溶媒としては、Ｎ−メチル−２−ピロリドン、Ｎ，Ｎ−ジメチルアセトアミド、Ｎ，Ｎ−ジエチルアセトアミド、Ｎ，Ｎ−ジメチルホルムアミド、Ｎ，Ｎ−ジエチルホルムアミド、ヘキサメチルスルホルアミドなどのアミド類、ジメチルスルホキシド、ジエチルスルホキシドなどのスルホキシド類、ジメチルスルホン、ジエチルスルホンなどのスルホン類を挙げることができる。これらの溶媒は単独で用いてもよく、混合して用いてもよい。【００６２】
ポリイミド前駆体（ａ）及びポリイミド前駆体（ｂ）の重合反応を実施するに際して、有機極性溶媒中の全モノマーの濃度は、使用する目的や製造する目的に応じて適宜選択すればよく、例えばポリイミド前駆体溶液（ｂ）は、有機極性溶媒中の全モノマーの濃度が、好ましくは５〜４０質量％、さらに好ましくは６〜３５質量％、特に好ましくは１０〜３０質量％であることが好まく、ポリイミド前駆体溶液（ａ）は、有機極性溶媒中の全モノマーの濃度が１〜１５質量％、特に２〜８質量％となる割合であることが好ましい。【００６３】
ポリイミド前駆体（ａ）及びポリイミド前駆体（ｂ）の製造例の一例として、前記の芳香族テトラカルボン酸成分と芳香族ジアミン成分との重合反応は、例えば、それぞれを実質的に等モル或いはどちらかの成分（酸成分、或いはジアミン成分）を少し過剰にして混合し、反応温度１００℃以下、好ましくは８０℃以下にて約０．２〜６０時間反応させることにより実施して、ポリアミック酸（ポリイミド前駆体）溶液を得ることができる。【００６４】
ポリイミド前駆体（ａ）及びポリイミド前駆体（ｂ）の重合反応を実施するに際して、溶液粘度は、使用する目的（塗工、流延など）や製造する目的に応じて適宜選択すればよく、ポリアミック酸（ポリイミド前駆体）溶液は、３０℃で測定した回転粘度が、約０．１〜５０００ポイズ、特に０．５〜２０００ポイズ、さらに好ましくは１〜２０００ポイズ程度のものであることが、このポリアミック酸溶液を取り扱う作業性の面から好ましい。したがって、前記の重合反応は、生成するポリアミック酸が上記のような粘度を示す程度にまで実施することが望ましい。【００６５】
ポリイミド層（ｂ）のポリイミド前駆体溶液（ｂ）の自己支持性フィルムを製造する際に、例えば、まずポリイミド前駆体溶液（ｂ）を適当な支持体（例えば、金属、セラミックプラスチック製のロール、または金属ベルト、あるいは金属薄膜テープが供給されつつあるロール、又はベルト）の表面上に流延して、約１０〜２０００μｍ、特に２０〜１０００μｍ程度の均一な厚さのポリイミド前駆体溶液を膜状態に形成する。次いで熱風、赤外線等の熱源を利用して５０〜２１０℃、特に６０〜２００℃に加熱して、溶剤を徐々に除去することにより、自己支持性になるまで前乾燥を行い、該支持体より自己支持性フィルムを剥離する。【００６６】
ポリイミド層（ｂ）のポリイミド前駆体溶液（ｂ）の自己支持性フィルムを製造する際に、ポリイミド前駆体（ｂ）のイミド化は熱イミド化でも、化学イミド化でもどちらでも行なうことが出来る。【００６７】
自己支持性フィルムにポリイミド前駆体溶液（ａ）を塗工する場合、支持体より剥離させた自己支持性フィルム上にポリイミド前駆体溶液（ａ）を塗工してもよく、支持体より剥離する前の支持体上の自己支持性フィルムにポリイミド前駆体溶液（ａ）を塗工してもよい。【００６８】
自己支持性フィルムは、ポリイミド（ａ）を与えるポリイミド前駆体溶液（ａ）を自己支持性フィルムの表面にほぼ均質に、さらには均質に塗工できる表面（片面或いは両面）を有することが好ましい。【００６９】
自己支持性フィルムの片面又は両面にポリイミド（ａ）を与えるポリイミド前駆体溶液（ａ）を均一に塗工することが好ましい。【００７０】
自己支持性フィルムの片面又は両面にポリイミド（ａ）を与えるポリイミド前駆体溶液（ａ）を塗工する方法としては、公知の方法を用いることができ、例えば、グラビアコート法、スピンコート法、シルクスクリーン法、ディップコート法、スプレーコート法、バーコート法、ナイフコート法、ロールコート法、ブレードコート法、ダイコート法などの公知の塗工方法を挙げることができる。【００７１】
剥離された自己支持性フィルムは、その加熱減量が２０〜４０質量％の範囲にあることが好ましく、イミド化率が８〜４０％の範囲にあることが、自己支持性フィルムの力学的性質が十分でない場合、自己支持性フィルムの上面にポリイミド前駆体溶液（ａ）をきれいに塗工しにくくなる場合、ポリイミド層（ａ）とポリイミド層（ｂ）との接着強度が弱くなる場合、イミド化後に得られるポリイミドフィルムに、発泡、亀裂、クレーズ、クラック、ひびワレなどの発生が観察される場合などがあるために、好ましい。【００７２】
なお、上記の自己支持性フィルムの加熱減量とは、測定対象のフィルムを４２０℃で２０分間乾燥し、乾燥前の重量Ｗ１と乾燥後の重量Ｗ２とから次式によって求めた値である。【００７３】
加熱減量（質量％）＝{（Ｗ１−Ｗ２）／Ｗ１}×１００
また、上記の自己支持性フィルムのイミド化率は、ＩＲ（ＡＴＲ）で測定し、フィルムとフルキュア品との振動帯ピーク面積の比を利用して、イミド化率を算出することができる。振動帯ピークとしては、イミドカルボニル基の対称伸縮振動帯やベンゼン環骨格伸縮振動帯などを利用する。またイミド化率測定に関し、特開平９−３１６１９９号公報に記載のカールフィッシャー水分計を用いる手法もある。【００７４】
なお、前記の自己支持性フィルムには、必要であれば、内部または表面層に微細な無機あるいは有機の添加剤を配合することができる。【００７５】
無機の添加剤としては、粒子状あるいは偏平状などの無機フィラーを挙げることができ、微粒子状の二酸化チタン粉末、二酸化ケイ素（シリカ）粉末、酸化マグネシウム粉末、酸化アルミニウム（アルミナ）粉末、酸化亜鉛粉末などの無機酸化物粉末、微粒子状の窒化ケイ素粉末、窒化チタン粉末などの無機窒化物粉末、炭化ケイ素粉末などの無機炭化物粉末、および微粒子状の炭酸カルシウム粉末、硫酸カルシウム粉末、硫酸バリウム粉末などの無機の粉末を挙げることができる。これらの無機の微粒子は二種以上を組合せて使用してもよい。これらの無機微粒子を均一に分散させるために、それ自体公知の手段を適用することができる。【００７６】
有機の添加剤としては、ポリイミド粒子、熱硬化性樹脂の粒子などを挙げることができる。【００７７】
添加剤の使用量および形状（大きさ、アスペクト比）については、使用目的に応じて選択することが好ましい。【００７８】
前記のようにして調製した塗工物（積層体）を、ピンテンター、クリップ、金属などで固定して、加熱硬化させることが好ましい。この加熱処理は、まず２００℃から３００℃未満の温度で１分〜６０分間第一次加熱処理した後に、３００℃から３７０℃未満の温度で１分〜６０分間第二次加熱処理し、そして最高加熱温度３５０℃〜６００℃、好ましくは４５０〜５９０℃、より好ましくは４９０〜５８０℃、さらに好ましくは５００〜５８０℃、特に好ましくは５２０〜５８０℃で１分〜３０分間第三次加熱処理することが望ましい。加熱処理はこのように段階的に行うことが好ましい。また、第一次加熱温度が２００℃よりも低い場合は、金属酸化物形成時に生じる水によりポリイミドが加水分解されて、力学的性質が低下したり、フィルムにひび割れが生じることがある。上記加熱処理は、熱風炉、赤外線加熱炉などの公知の種々の装置を使用して行うことができる。【００７９】
ポリイミド前駆体溶液（ａ）及び／又はポリイミド前駆体溶液（ｂ）は、ゲル化を制限する目的で、リン系安定剤、例えば亜リン酸トリフェニル、リン酸トリフェニル等をポリアミック酸重合時に固形分（ポリマー）濃度に対して０．０１〜１％の範囲で添加することができる。【００８０】
またポリイミド前駆体溶液（ａ）及び／又はポリイミド前駆体溶液（ｂ）は、イミド化促進の目的で、ドープ液中に塩基性有機化合物を添加することができる。例えば、イミダゾール、２−イミダゾール、１，２−ジメチルイミダゾール、２−フェニルイミダゾール、ベンズイミダゾール、イソキノリン、置換ピリジンなどをポリアミック酸（ポリイミド前駆体）１００質量部に対して、０．０００５〜０．１質量部、特に０．００１〜０．０２質量部の割合で使用することができる。これらは、比較的低温でポリイミドフィルムを形成するためにイミド化が不十分となることを避けるために使用することができる。【００８１】
また、接着強度の安定化の目的で、熱圧着性ポリイミド原料ドープに有機アルミニウム化合物、無機アルミニウム化合物または有機錫化合物を添加してもよい。例えば水酸化アルミニウム、アルミニウムトリアセチルアセトナートなどをポリアミック酸に対してアルミニウム金属として１ｐｐｍ以上、特に１〜１０００ｐｐｍの割合で添加することができる。【００８２】
ポリイミド層（ａ）及びポリイミド層（ｂ）とを積層したメタライジング用ポリイミドフィルム全体として、引張弾性率（ＭＤ）が６ＧＰａ以上、好ましくは１２ＧＰａ以下であり、線膨張係数（５０〜２００℃）が１０×１０−６〜３０×１０−６ｃｍ／ｃｍ／℃であることが、プリント配線板、フレキシブルプリント基板、ＴＡＢテープ等の電子部品の素材として好適に用いることができるために好ましい。【００８３】
本発明のメタライジング用ポリイミドフィルムは、そのまま、或いは必要であればポリイミド層（ａ）又はポリイミド層（ｂ）を、コロナ放電処理、低温プラズマ放電処理あるいは常圧プラズマ放電処理、化学エッチングなどによる表面処理をして用いることができる。【００８４】
本発明のメタライジング用ポリイミドフィルムは、ポリイミド層（ａ）の表面にメタライジング法により金属層を設けることができる。得られる金属積層ポリイミドフィルムは、ポリイミド層（ａ）と金属層との密着強度（９０°ピール強度）は、常態で０．８Ｎ／ｍｍ以上、さらに１．１Ｎ／ｍｍ以上、特に１．２Ｎ／ｍｍ以上であり、１５０℃×１６８時間熱処理後で０．４Ｎ／ｍｍ以上、さらに０．７Ｎ／ｍｍ以上、特に０．８Ｎ／ｍｍ以上であることが好ましい。また、金属配線のポリイミドフィルムへのうまりこみ深さは、０．４ｍｍ以下、さらに０．２５ｍｍ以下であることが好ましい。【００８５】
上記のように、本発明のメタライジング用ポリイミドフィルムを用いて、メタライジング用ポリイミドフィルムのポリイミド層（ａ）の表面に、必要に応じて表面処理を行った後、メタライジング法により金属層を設けた金属積層ポリイミドフィルムを製造することができる。【００８６】
さらに、この金属積層ポリイミドフィルムを用いて、金属積層ポリイミドフィルムの金属層上に、金属メッキ法により金属メッキ層を設けた金属メッキ積層ポリイミドフィルムを製造することができる。【００８７】
メタライジング法により形成される金属層は、メタライジング用ポリイミドフィルムのポリイミド層（ａ）と実用上問題のない密着性を有するものであればよく、さらに金属層の上面に設ける金属メッキ層と実用上問題のない密着性を有するものであればよい。【００８８】
メタライジング法は、金属メッキや金属箔の積層とは異なる金属層を設ける方法であり、真空蒸着、スパッタリング、イオンプレーティング、電子ビーム等の公知の方法を用いることができる。【００８９】
メタライジング法に用いる金属としては、銅、ニッケル、クロム、マンガン、アルミニウム、鉄、モリブデン、コバルト、タングステン、バナジウム、チタン、タンタル等の金属、又はそれらの合金、或いはそれらの金属の酸化物、それらの金属の炭化物等を用いることができるが、特にこれらの材料に限定されない。【００９０】
メタライジング法により形成される金属層の厚さは、使用する目的に応じて適宜選択でき、好ましくは１〜５００ｎｍ、さらに好ましくは５ｎｍ〜２００ｎｍの範囲が、実用に適するために好ましい。【００９１】
メタライジング法により形成される金属層の層数は、使用する目的に応じて適宜選択でき、１層でも、２層でも、３層以上の多層でもよい。【００９２】
金属積層ポリイミドフィルムは、電解メッキ又は無電解メッキなどの公知の湿式メッキ法により、金属層の表面に、銅、錫などの金属メッキ層を設けることができる。【００９３】
金属積層ポリイミドフィルムに設ける、銅メッキなどの金属メッキ層の膜厚は１μｍ〜４０μｍの範囲が、実用に適するために好ましい。
【実施例】
【００９４】
以下、本発明を実施例に基づき、さらに詳細に説明する。但し、本発明は実施例により制限されるものでない。【００９５】
（評価方法）
１．ピール強度（９０°ピール強度）：ＪＩＳ（Ｃ６４７１）の銅箔の引き剥がし強さに記載された方法Ａに準じて、温度２３℃の空調している環境下で、３〜１０ｍｍ幅の試料片を用いて、測定した。測定数は２で、表１には平均した値を示す。【００９６】
２．うまりこみ深さ：銅メッキ積層ポリイミドフィルムより、図１（ａ）に示すような１ｍｍピッチ（銅配線０．５ｍｍ幅、配線間０．５ｍｍ幅）の銅配線（２）を有する銅配線ポリイミドフィルム（１０）を作製した。そして、この銅配線ポリイミドフィルム（１０）の銅配線（２）に、図１（ａ）に示すように、垂直に１．６×２０ｍｍの金属部材（３）を１５Ｎで押し当て、所定の温度パターン（１５０℃から４００℃まで２〜３秒で昇温し、４００℃で５秒、４００℃から１５０℃まで２〜３秒で降温）で加熱した。加熱後、図１（ｂ）に示すように、銅配線（２）の一部がポリイミドフィルム（１）にうまりこみ、銅配線うまりこみポリイミドフィルム（１０ａ）が得られた。この銅配線うまりこみポリイミドフィルム（１０ａ）を塩化第二鉄水溶液に１５分間浸漬して、銅配線をエッチングにより除去し、その後、８０℃×３０分の条件で乾燥して、図１（ｃ）に示すうまりこみポリイミドフィルム（１ａ）を得た。このうまりこみポリイミドフィルム（１ａ）のポリイミド表面からのうまりこみ深さ（４）を三次元非接触式表面形状測定装置（菱化システム社製、ＭＭ５２０ＭＥ−Ｍ１００）を用いて測定した。うまりこみ深さは、測定値の最大値とする。【００９７】
（参考例１）
３，３’，４，４’−ビフェニルテトラカルボン酸二無水物と当モル量のｐ−フェニレンジアミンとをＮ，Ｎ−ジメチルアセトアミド中で、３０℃、３時間重合して、１８質量％濃度のポリアミック酸溶液を得た。このポリアミック酸溶液に、ポリアミック酸１００質量部に対して０．１質量部のモノステアリルリン酸エステルトリエタノールアミン塩、次いでポリアミック酸１モルに対して０．０５モルの１，２−ジメチルイミダゾール、さらにポリアミック酸１００質量部に対して０．５質量部のシリカフィラー（平均粒径：０．０８μｍ、日産化学社製ＳＴ−ＺＬ）を添加して均一に混合して、ポリイミド（ｂ）の前駆体溶液組成物（Ｂ−１）を得た。【００９８】
（参考例２）
３，３’，４，４’−ビフェニルテトラカルボン酸二無水物と当モル量のｐ−フェニレンジアミンとをＮ，Ｎ−ジメチルアセトアミド中で、３０℃、３時間重合して、３．０質量％濃度のポリアミック酸溶液を得た。このポリアミック酸溶液に、さらにポリアミック酸１００質量部に対して０．５質量部のシリカフィラー（平均粒径：０．０８μｍ、日産化学社製ＳＴ−ＺＬ）、及び溶液中濃度が３質量％となる割合でγ−フェニルアミノプロピルトリメトキシシランを添加した後、均一に混合して、ポリイミド（ａ）の前駆体溶液組成物（Ａ−１）を得た。【００９９】
（参考例３）
３，３’，４，４’−ビフェニルテトラカルボン酸二無水物と当モル量の４，４−ジアミノジフェニルエーテルとをＮ，Ｎ−ジメチルアセトアミド中で、３０℃、３時間重合して、３．０質量％濃度のポリアミック酸溶液を得た。このポリアミック酸溶液に、さらにポリアミック酸１００質量部に対して０．５質量部のシリカフィラー（平均粒径：０．０８μｍ、日産化学社製ＳＴ−ＺＬ）、及び溶液中濃度が３質量％となる割合でγ−フェニルアミノプロピルトリメトキシシランを添加した後、均一に混合して、ポリイミド（ａ）の前駆体溶液組成物（Ａ−２）を得た。【０１００】
（参考例４）
３，３’，４，４’−ビフェニルテトラカルボン酸二無水物と４，４−ジアミノジフェニルエーテルとｐ−フェニレンジアミンとを、１００：８０：２０のモル比で、Ｎ，Ｎ−ジメチルアセトアミド中で、３０℃、３時間重合して、３．０質量％濃度のポリアミック酸溶液を得た。このポリアミック酸溶液に、さらにポリアミック酸１００質量部に対して０．５質量部のシリカフィラー（平均粒径：０．０８μｍ、日産化学社製ＳＴ−ＺＬ）及び溶液中濃度が３質量％となる割合でγ−フェニルアミノプロピルトリメトキシシランを添加した後、均一に混合して、ポリイミド（ａ）の前駆体溶液組成物（Ａ−３）を得た。【０１０１】
（参考例５）
３，３’，４，４’−ビフェニルテトラカルボン酸二無水物と４，４−ジアミノジフェニルエーテルとｐ−フェニレンジアミンとを、１００：３０：７０のモル比で、Ｎ，Ｎ−ジメチルアセトアミド中で、３０℃、３時間重合して、３．０質量％濃度のポリアミック酸溶液を得た。このポリアミック酸溶液に、さらにポリアミック酸１００質量部に対して０．５質量部のシリカフィラー（平均粒径：０．０８μｍ、日産化学社製ＳＴ−ＺＬ）及び溶液中濃度が３質量％となる割合でγ−フェニルアミノプロピルトリメトキシシランを添加した後、均一に混合して、ポリイミド（ａ）の前駆体溶液組成物（Ａ−４）を得た。【０１０２】
（参考例６）
３，３’，４，４’−ビフェニルテトラカルボン酸二無水物とピロメリット酸と４，４−ジアミノジフェニルエーテルとを、７０：３０：１００のモル比で、Ｎ，Ｎ−ジメチルアセトアミド中で、３０℃、３時間重合して、３．０質量％濃度のポリアミック酸溶液を得た。このポリアミック酸溶液に、さらにポリアミック酸１００質量部に対して０．５質量部のシリカフィラー（平均粒径：０．０８μｍ、日産化学社製ＳＴ−ＺＬ）及び溶液中濃度が３質量％となる割合でγ−フェニルアミノプロピルトリメトキシシランを添加した後、均一に混合して、ポリイミド（ａ）の前駆体溶液組成物（Ａ−５）を得た。【０１０３】
（参考例７）
γ−フェニルアミノプロピルトリメトキシシランのみを添加しなかった他は、参考例２と同様にして、前駆体溶液組成物（Ｃ−１）を得た。【０１０４】
（参考例８）
γ−フェニルアミノプロピルトリメトキシシランのみを添加しなかった他は、参考例３と同様にして、前駆体溶液組成物（Ｃ−２）を得た。【０１０５】
（参考例９）
γ−フェニルアミノプロピルトリメトキシシランのみを添加しなかった他は、参考例４と同様にして、前駆体溶液組成物（Ｃ−３）を得た。【０１０６】
（参考例１０）
γ−フェニルアミノプロピルトリメトキシシランのみを添加しなかった他は、参考例５と同様にして、前駆体溶液組成物（Ｃ−４）を得た。【０１０７】
（参考例１１）
γ−フェニルアミノプロピルトリメトキシシランのみを添加しなかった他は、参考例６と同様にして、前駆体溶液組成物（Ｃ−５）を得た。【０１０８】
（実施例１）
ベースフィルム用ドープとして参考例１で得られた前駆体溶液組成物（Ｂ−１）を、加熱乾燥後のフィルム厚みが３５μｍとなるようにステンレス基板（支持体）上に連続的に流延し、１４０℃の熱風で乾燥を行い、支持体から剥離して自己支持性フィルムを得た。この自己支持性フィルムの支持体に接した面に、参考例２で得た前駆体溶液組成物（Ａ−２）を加熱乾燥後の厚みが０．１０μｍとなるようにダイコーターを用いて塗工し、塗工後、加熱炉で２００℃から５７５℃に徐々に昇温して溶媒を除去し、イミド化を行って、ポリイミドフィルム（Ｘ−１）を得た。【０１０９】
このポリイミドフィルム（Ｘ−１）の前駆体溶液組成物（Ａ−２）の塗工側に、プラズマ処理によりポリイミドフィルムの表面をクリーニングした後、金属層として、クロム濃度が１５重量％のニッケルクロム合金層を、スパッタリング法によって５ｎｍの膜厚に形成した。続いて銅層を、スパッタリング法によって３００ｎｍの膜厚に形成した後に、電解銅メッキ法によって銅メッキ層を２０μｍの厚みになるように形成し、銅メッキ積層ポリイミドフィルムを製造した。【０１１０】
得られた銅メッキ積層ポリイミドフィルムの常態９０°ピール強度と、１５０℃で１６８時間熱処理した後の９０°ピール強度の評価を行った。結果を表１に示す。【０１１１】
さらに、得られた銅メッキ積層ポリイミドフィルムより１ｍｍピッチの銅配線を作成し、銅配線のうまりこみ深さの評価を行った。結果を表１に示す。【０１１２】
（実施例２）
実施例１の自己支持性フィルムへ前駆体溶液組成物（Ａ−２）を塗工後、加熱炉で２００℃から４９５℃に徐々に昇温した以外は、実施例１と同様にして、ポリイミドフィルム、銅メッキ積層ポリイミドフィルムを製造し、９０°ピール強度及びうまりこみ深さの評価を行った。結果を表１に示す。【０１１３】
（実施例３〜６、比較例１〜５）
実施例１の自己支持性フィルムへの塗工溶液を前駆体溶液組成物（Ａ−２）から表１に示す塗工溶液に代えた以外は、実施例１と同様にして、ポリイミドフィルム、銅メッキ積層ポリイミドフィルムを製造し、９０°ピール強度及びうまりこみ深さの評価を行った。結果を表１に示す。【０１１４】
（参考例１２）
ベースフィルム用ドープとして参考例１で得られた前駆体溶液組成物（Ｂ−１）を、加熱乾燥後のフィルム厚みが３５μｍとなるようにステンレス基板（支持体）上に連続的に流延し、１４０℃の熱風で乾燥を行い、支持体から剥離して自己支持性フィルムを得た。この自己支持性フィルムの支持体に接した面に、γ−フェニルアミノプロピルトリメトキシシランを溶液中濃度が３質量％となる割合で添加して均一に混合したＮ，Ｎ−ジメチルアセトアミドをダイコーターを用いて塗工し、塗工後、加熱炉で２００℃から４９５℃に徐々に昇温して溶媒を除去し、イミド化を行って、ポリイミドフィルム（Ｙ−２）を得た。【０１１５】
このポリイミドフィルム（Ｙ−２）のγ−フェニルアミノプロピルトリメトキシシランのＮ，Ｎ−ジメチルアセトアミド溶液の塗工側に、プラズマ処理によりポリイミドフィルムの表面をクリーニングした後、金属層として、クロム濃度が１５重量％のニッケルクロム合金層を、スパッタリング法によって５ｎｍの膜厚に形成した。続いて銅層を、スパッタリング法によって３００ｎｍの膜厚に形成した後に、電解銅メッキ法によって銅メッキ層を２０μｍの厚みになるように形成し、銅メッキ積層ポリイミドフィルムを製造した。【０１１６】
得られた銅メッキ積層ポリイミドフィルムの常態９０°ピール強度と、１５０℃で１６８時間熱処理した後の９０°ピール強度の評価を行った。結果を表１に示す。【０１１７】
さらに、得られた銅メッキ積層ポリイミドフィルムより１ｍｍピッチの銅配線を作成し、銅配線のうまりこみ深さの評価を行った。結果を表１に示す。【０１１８】
（比較例６）
ベースフィルム用ドープとして参考例１で得られた前駆体溶液組成物（Ｂ−１）を、表層用ドープとして参考例３で得られた前駆体溶液組成物（Ｃ−２）を用い、三層押出し成形用ダイス（マルチマニホールド型ダイス）を設けた製膜装置を使用し、三層のポリアミック酸溶液を、加熱乾燥後のベースフィルム厚みが３５μｍ、片側の表層フィルム厚みが３μｍ（総計４１μｍ）となるようにステンレス基板（支持体）上に連続的に流延し、１４０℃の熱風で乾燥を行い、支持体から剥離して自己支持性フィルムを得た。この自己支持性フィルムを加熱炉で２００℃から５７５℃に徐々に昇温して溶媒を除去し、イミド化を行って、ポリイミドフィルム（Ｙ−１）を得た。【０１１９】
このポリイミドフィルム（Ｙ−１）の塗工側に、プラズマ処理によりポリイミドフィルムの表面をクリーニングした後、金属層として、クロム濃度が１５重量％のニッケルクロム合金層を、スパッタリング法によって５ｎｍの膜厚に形成した。続いて銅層を、スパッタリング法によって３００ｎｍの膜厚に形成した後に、電解銅メッキ法によって銅メッキ層を２０μｍの厚みになるように形成し、銅メッキ積層ポリイミドフィルムを製造した。【０１２０】
得られた銅メッキ積層ポリイミドフィルムの常態９０°ピール強度と、１５０℃で１６８時間熱処理した後の９０°ピール強度の評価を行った。結果を表１に示す。【０１２１】
さらに、得られた銅メッキ積層ポリイミドフィルムより１ｍｍピッチの銅配線を作成し、銅配線のうまりこみ深さの評価を行った。結果を表１に示す。【０１２２】
【表１】
0005168141.tif 000002
【０１２３】
表１において、
ｓ−ＢＰＤＡ：３，３’，４，４’−ビフェニルテトラカルボン酸二無水物、
ＰＭＤＡ：ピロメリット酸二無水物、
ＤＡＤＥ：４，４’−ジアミノジフェニルエーテル、
ＰＰＤ：ｐ−フェニレンジアミンとする。【０１２４】
実施例より、以下の内容を考察することができる。【０１２５】
１）ポリイミドフィルムへのアミノシランの塗工法の相違によるピール強度を実施例１〜６と参考例１２とで比較すると、アミノシランをポリアミック酸溶液で塗工した方が、９０°ピール強度（常態、１５０℃加熱後）に優れる。【０１２６】
２）ポリイミドフィルムに塗工するポリアミック酸溶液中のアミノシランの有無によるピール強度を実施例１〜６と比較例１〜５とで比較すると、アミノシランを含有するポリアミック酸溶液で塗工した方が、９０°ピール強度（常態、１５０℃加熱後）に優れる。【０１２７】
３）塗工するポリアミック酸溶液のモノマーの相違によるピール強度を実施例１〜５で比較すると、ＤＡＤＥを比較的多く含有する実施例１及び実施例３は、９０°ピール強度（常態、１５０℃加熱後）に優れる。【０１２８】
４）アミノシランを添加しない系では、
（ｉ）表層のポリイミド層の厚みを薄くすると、埋まり込みを抑制することができるが、ピール強度が低下する（比較例１）、
（ii）表層のポリイミド層の厚みを厚くすると、ピール強度を向上させることができるが、埋まり込みが大きくなる（比較例６）。
アミノシランを添加した系では、ピール強度、埋まり込みどちらにも優れている（実施例１）。【０１２９】
５）実施例１と実施例２とを比較すると、高温で処理した実施例１の方が、９０°ピール強度（常態、１５０℃加熱後）に優れる。
【図１】
0005168141.tif 000003